(57)【特許請求の範囲】
【請求項１】
複屈折率が０．０８以上０．１２以下のフィラメントフラット糸を用いて構成された布帛であって、該布帛の表面オリゴマー付着量が２５０〜５００μｇ／ｇであることを特徴とするポリエステル着色布帛。
【請求項２】
該布帛が、該フィラメントフラット糸を少なくとも経糸に用いて構成されているものである請求項１記載のポリエステル着色布帛。
【請求項３】
該ポリエステル着色布帛が、分散染料で、かつ、アルカリ染色されているものである請求項１記載のポリエステル着色布帛。
【発明の詳細な説明】
【０００１】
【発明の属する技術分野】
本発明は、高速紡糸のフィラメントフラット糸で構成されたポリエステル布帛に関するものである。
【０００２】
【従来の技術】
近年、紡糸の引取り速度を４０００ｍ／分以上にすることにより延伸工程を通さなくとも十分実用特性を満足し得る繊維を得ることが可能な高速紡糸方法が生産性向上を目的として、開発され実用化されてきた。この高速紡糸方法には、紡糸口金から溶融吐出した糸条をそのまま５０００ｍ／分以上で引取る超高速紡糸法、一旦冷却固化したあとホットチューブのような加熱雰囲気で再加熱しながら延伸熱処理して４０００ｍ／分以上で引取るホットチューブ延伸紡糸法、第１引取りロールで引取った後、第２引取りロールとの間で延伸して４０００ｍ／分以上で引取る直接紡糸延伸法などがある。
【０００３】
このうち、ホットチューブ延伸紡糸法によって得られる糸は従来の紡糸・延伸の二工程法で作られる糸、いわゆる延伸糸に近い物性を有するため従来の延伸糸への展開が可能である。これに対し、超高速紡糸法によって得られる糸は染色性が良く、ヤング率が小さいため柔らかいなどの特徴を持つがその物性や繊維構造が従来の延伸糸と本質的に異なるので、従来の延伸糸の代替品としては使用できない。その理由として、従来の延伸糸に比べ、初期降伏点が低く織物の緯糸に使用するとヒケが発生しやすい。また、収縮率が低いため染色工程通過時の組織交絡点がルーズのまま仕上がり、製品で縫目ずれの問題が発生する。しかし、最も単純プロセスで低コストのため、上記の問題が発生しないような方法、または従来の延伸糸にはない特徴を生かした方法として織物の経糸、起毛ニット等に使用されている。このような超高速紡糸法によって得られる糸は従来の延伸糸に比べ非晶部配向度が３０％程度と極端に低く、繊維中に約１．４ｗｔ％存在するオリゴマーが、染色工程中の熱処理による非晶部の運動に伴って繊維表面へと拡散移動する。繊維表面へと拡散移動したオリゴマーは高温の染色浴に溶出し、冷却時に繊維表面へ再付着する。この再付着したオリゴマーは布帛の品位を低下させ、また、染色機内の汚れとなり次に加工する布帛に悪影響をおよぼす。
【０００４】
従来の染色浴ｐＨは４．５〜６．０であり、オリゴマーの再付着を抑制することは不可能であった。再付着したオリゴマーを除去する方法として、特開昭４８−７３５９６号公報で提案されている超音波を利用した洗浄方法も可能であるが設備的な問題があり、また生産性の面から実用化は難しいものであった。また、苛性ソーダと界面活性剤を利用した強アルカリ条件下での還元洗浄によりオリゴマーを可溶化させる手段もあるが、この方法では、色相、繊維強度に影響のない温度条件となれば、８０℃程度の低温条件を採用せざるを得ず、これではオリゴマー除去性が極めて低いものでしかなかった。
【０００５】
【発明が解決しようとする課題】
本発明は、かかる従来技術の背景に鑑み、布帛の品位を低下させることなく、しかも染色機内の汚れもなく、高速紡糸フィラメントフラット糸で構成されたポリエステル着色布帛を提供せんとするものである。
【０００６】
【課題を解決するための手段】
本発明は、かかる課題を解決するために、つぎのような手段を採用する。すなわち、本発明のポリエステル着色布帛は、複屈折率が０．０８以上０．１２以下のフィラメントフラット糸を用いて構成された布帛であって、該布帛の表面オリゴマー付着量が２５０〜５００μｇ／ｇであることを特徴とするものである。
【０００７】
【発明の実施の形態】
本発明は、かかる高速紡糸フィラメントフラット糸で構成されたポリエステル着色布帛でのかかる上述課題について鋭意検討したところ、該布帛を構成するポリエステルフィラメントフラット糸の該繊維表面のオリゴマー再付着量を２５０〜５００μｇ／ｇに抑制することにより、該課題を一挙に解決することを究明したものである。
【０００８】
本発明において、複屈折率が０．０８以上０．１２以下である高速紡糸されたフィラメントフラット糸は、オリゴマー発生量が多く、本発明の効果が大きく影響するものである。すなわち、かかるフィラメントフラット糸は、無捲縮の糸であって、帆紡糸・延伸の一工程法または二工程法で作られる糸であって、非晶部配向度が６０〜７０％と比較的高く、染色時の熱処理においてもオリゴマーが繊維表面に拡散移動しにくいものであるから、紡糸口金から溶融吐出した糸条をそのまま５０００ｍ／分以上で引取る超高速紡糸法によって得られた糸では、オリゴマー発生量が多いのである。
【０００９】
なお、複屈折率が０．０８未満のものはポリマー分子の配向度が低く、繊維としての機械的特性が不十分であり、製織工程の張力に耐えられないため好ましくないものであり、逆に０．１２を超えるものは超高速紡糸法の範囲では、もともと紡糸技術が困難で得られないものである。
【００１０】
本発明に用いるポリエステルとは、ポリエステルを構成する主たるジカルボン酸成分がテレフタル酸成分であることが好ましいが、それ以外のジカルボン酸成分を本発明の目的を逸脱しない範囲で使用、あるいは併用しても良い。本発明に用いるポリエステルを構成する主たるジオール成分はエチレングリコールが好ましいが、それ以外の成分、例えば１，４−ブタンジオール、１，６−ヘキサンジオール、１，４−シクロヘキサンジメタノール、ポリエチレングリコール、ポリテトラメチレングリコールなどのジオール成分などを、本発明の目的を逸脱しない範囲で使用、あるいは併用してもよい。また、本発明に使用するポリエステルには、各種の添加剤、例えば、艶消剤、難燃剤、酸化防止剤、紫外線吸収剤、赤外線吸収剤、結晶核剤、蛍光増白剤などを必要に応じて共重合または混合してもよい。
【００１１】
かかるポリエステルを溶融紡糸法により５０００ｍ／分以上で引取られた糸条はマルチフィラメントあるいはモノフィラメントのいずれでもよい。また、繊維糸条の繊度は特に限定されるものではない。
【００１２】
本発明でいう布帛とは、織物、編物あるいは不織布などその形態はとくに限定されないが、少なくとも経糸に該フィラメントフラット糸を用い多ものであればよく、さらに好ましくは緯糸もフィラメントフラット糸で構成したものであるのがよい。また、加工糸形状または仮撚加工糸と交織、交編すると、オリゴマーによる表面品位の低下が顕在化しにくい傾向を示すが、フィラメントフラット糸が布帛表面の浮き糸として多く現れる組織、くわしくはサテンのような表面光沢感を持たせる組織であれば、オリゴマーによる表面品位の低下が顕在化しやすい傾向を示す。
【００１３】
本発明におけるポリエステル着色布帛は、分散染料を用いて染色されたものであり、たとえば１２０〜１４０℃で、好ましくはその染色浴のｐＨがアルカリサイドにして染色されたものがよい。詳しくは、ｐＨが８．５以上であれば発明の効果が大きいがｐＨが９．０以上になると染料の加水分解を引起し、色相変化の可能性が高く、染料選択が必要となるため、ほとんどの染料が使用可能であるｐＨ＝８．５〜９．０の範囲が最も好ましい。染色後の染色浴ｐＨが８．５以下になるとオリゴマーの再付着が促進するため、染色前と染色後のｐＨはいずれも８．５〜９．０の範囲であるように制御するのが好ましい。
【００１４】
【実施例】
以下、実施例によって本発明を更に詳細に説明する。実施例記載の物性値およびオリゴマー付着量の判定は次の方法によった。
【００１５】
〈複屈折率Δｎ〉
ベレックコンペンセータを装着した偏向顕微鏡を用い、常法により測定した。
〈オリゴマー付着量〉
定量の染色布帛をエタノールにてオリゴマーを抽出し高速液体クロマト法を用いてオリゴマー量（μｇ／ｇ）を定量した。
【００１６】
〈表面品位〉
経糸方向の自然光で視角４５°と９０°を肉眼で見たときの品位差を視覚判定した。
【００１７】
表１に示す紡糸速度並びに複屈折率の異なるポリエステルフィラメント糸を用いて、表２に示す織物をウォータージェットルームにより製織した。
【００１８】
繊維布帛に糊抜、精練を施し、１９０℃×２８秒間プレセットを行った。次に、液流染色機にて表３の条件で浴比１：１０、染色温度１３０℃×３０分間染色後、湯洗い、水洗、乾燥し、１７０℃×２８秒熱処理して仕上げた。得られたそれぞれの繊維布帛について繊維表面のオリゴマー付着量を測定した結果を表４に示した。
【００１９】
【表１】
0003849213.tif 000002
【表２】
0003849213.tif 000003
【表３】
0003849213.tif 000004
【表４】
0003849213.tif 000005
比較例２、３、４を苛性ソーダ：２ｇ／ｌ、オリゴマー除去性に優れた界面活性剤：ディスパロンＺＸ（高松油脂株式会社製）１．０ｇ／ｌを用い、染色後８０℃での還元洗浄を行い、得られた繊維布帛の表面オリゴマー量を測定した結果を表５に示した。
【００２０】
【表５】
0003849213.tif 000006
【００２１】
【発明の効果】
本発明は、高速紡糸法により製糸されたポリエステルフィラメントフラット糸を用いて構成された布帛でも、布帛の品位を低下させることなく、しかも染色機内の汚れもなく、高速紡糸フィラメントフラット糸で構成されたポリエステル着色布帛を提供することができる。